СПОСОБ ПОЛУЧЕНИЯ ГИДРИРОВАННОГО ВОСКА

1. Способ получения гидрированного воска, который включает в себя стадии:
(a) получения углеводородного сырья, которое содержит больше чем 4 мас. % углеводородов, выкипающих  от 550 до 800°С;
(b) гидроочистки углеводородного сырья с использованием катализатора гидроочистки в присутствии водородсодержащего газа в условиях гидроочистки, чтобы получить продукт гидроочистки;
(c) гидрокрекинг, по меньшей мере, части продукта гидроочистки, полученного на стадии (b), под действием катализатора гидрокрекинга в присутствии водородсодержащего газа в условиях гидрокрекинга, чтобы получить продукт гидрокрекинга, причем катализатор гидрокрекинга содержит цеолитный компонент, который присутствует в количестве, по меньшей мере, 14 мас.%, в расчете на общую массу катализатора гидрокрекинга, и объемное отношение катализатора гидроочистки, используемого на стадии (b), и катализатора гидрокрекинга составляет больше, чем 1; и
(d) извлечения гидрированного воска из продукта гидрокрекинга, полученного на стадии (c).
2. Способ по п. 1, в котором углеводородное сырье, полученное на стадии (а), содержит больше чем 8 мас.% углеводородов, выкипающих при температуре от 550 до 800°С.
3. Способ по п. 1 или 2, в котором углеводородное сырье, полученное на стадии (а), содержит между 8 и 30 мас.% углеводородов, выкипающих при температуре от 560 до 800°С.
4. Способ по п. 1 или 2, в котором в углеводородном сырье, полученном на стадии (а), отношение фракции углеводородов, выкипающих при температуре от 370 до 543°С, к фракции углеводородов, выкипающих при температуре от 550 до 800°С, составляет меньше чем 25.
5. Способ по п. 1 или 2, в котором цеолитный компонент в катализаторе гидрокрекинга присутствует в количестве  от 18 до 30% в расчете на общую массу катализатора гидрокрекинга.
6. Способ по п. 5, в котором цеолитный компонент содержит цеолит Y.
7. Способ по п. 6, в котором цеолит имеет отношение Si/Al от 8 до 50.
8. Способ по п. 1 или 2, в котором катализатор гидрокрекинга дополнительно содержит аморфный алюмосиликат в количестве, меньшем чем 50% в расчете на общую массу катализатора гидрокрекинга.
-1
9. Способ по п. 1 или 2, в котором условия гидроочистки на стадии (b) включают температуру от 250 до 480°С, давление от 30 до 250 бар и часовую массовую скорость подачи сырья от 0,2 до 10 ч.
-1
10. Способ по п. 1 или 2, в котором условия гидрокрекинга на стадии (с) включают температуру от 350 до 460°С, давление  от 80 до 240 бар и часовую массовую скорость подачи сырья от 0,4 до 7 ч.
11. Способ по п. 1 или 2, в котором весь продукт гидроочистки, полученный на стадии (b), подвергают гидрокрекингу на стадии (с).
12. Способ по п. 1 или 2, в котором, по меньшей мере, часть продукта гидрокрекинга, полученного на стадии (с), рециркулируют на стадию (b).
13. Способ по п. 1 или 2, в котором катализатор гидроочистки, используемый на стадии (b), содержит один или несколько металлов из групп VB, VIB и/или VIII периодической системы элементов, на твердом носителе.
14. Способ по п. 1 или 2, в котором катализатор гидрокрекинга, используемый на стадии (с), содержит один или несколько металлов из групп VIB и/или VIII периодической системы элементов.
15. Способ по п. 1 или 2, в котором гидрированный воск, извлеченный на стадии (d), обрабатывают на стадии каталитической депарафинизации и стадии гидроочистки.